(57)【要約】【課題】  ＳＦ6等の地球温暖化の一因となるガスを用いずに、窒化シリコン膜、アモルファスシリコン膜等のシリコン化合物膜を良好にドライエッチングする。【解決手段】  例えば、ゲート絶縁膜３の上面には真性アモルファスシリコン膜２１および窒化シリコン膜（チャネル保護膜形成用膜）２２が成膜され、その上にはレジスト膜２３が形成されている。そして、少なくともＣＯＦ２ガスを含むエッチングガスを用いてドライエッチングすると、窒化シリコン膜２２を良好にドライエッチングすることができ、レジスト膜２３下にチャネル保護膜が形成される。この場合、下地の真性アモルファスシリコン膜２１が露出され、この露出された真性アモルファスシリコン膜２１がある程度ドライエッチングされるが、その際の選択比は約７である。【選択図】      図２
2010287907.tif 000002
【特許請求の範囲】
【請求項１】
少なくともＣＯＦ２を含むエッチングガスを用いた平行平板型のドライエッチングによりシリコン化合物膜をドライエッチングすることを特徴とするシリコン化合物膜のドライエッチング方法。
【請求項２】
請求項１に記載の発明において、前記シリコン化合物膜は窒化シリコン膜であることを特徴とするシリコン化合物膜のドライエッチング方法。
【請求項３】
請求項２に記載の発明において、前記窒化シリコン膜はアモルファスシリコン膜上に形成されていることを特徴とするシリコン化合物膜のドライエッチング方法。
【請求項４】
請求項３に記載の発明において、逆スタガ型でチャネル保護膜型の薄膜トランジスタを製造するとき、前記アモルファスシリコン膜は真正アモルファスシリコン膜であり、該真正アモルファスシリコン膜上に、前記窒化シリコン膜をドライエッチングして、チャネル保護膜パターンを形成することを特徴とするシリコン化合物膜のドライエッチング方法。
【請求項５】
請求項４に記載の発明において、前記エッチングガスはＣＯＦ２ガスおよび酸素ガスを含む混合ガスであることを特徴とするシリコン化合物膜のドライエッチング方法。
【請求項６】
請求項５に記載の発明において、ＣＯＦ２ガスに対する酸素ガスの流量比は０．５〜４であることを特徴とするシリコン化合物膜のドライエッチング方法。
【請求項７】
請求項５に記載の発明において、ＣＯＦ２ガスに対する酸素ガスの流量比は１.５〜２であることを特徴とするシリコン化合物膜のドライエッチング方法。
【請求項８】
請求項５に記載の発明において、前記エッチングガスはさらに不活性ガスを含むことを特徴とするシリコン化合物膜のドライエッチング方法。
【請求項９】
請求項５または８に記載の発明において、前記ドライエッチングは１〜１００Ｐａの真空雰囲気下で行うことを特徴とするシリコン化合物膜のドライエッチング方法。
【請求項１０】
請求項１に記載の発明において、前記シリコン化合物膜はアモルファスシリコン膜であることを特徴とするシリコン化合物膜のドライエッチング方法。
【請求項１１】
請求項１に記載の発明において、前記シリコン化合物膜は真正アモルファスシリコン膜およびその上に形成されたｎ型アモルファスシリコン膜であることを特徴とするシリコン化合物膜のドライエッチング方法。
【請求項１２】
請求項１１に記載の発明において、前記真正アモルファスシリコン膜は窒化シリコン膜上に形成されていることを特徴とするシリコン化合物膜のドライエッチング方法。
【請求項１３】
請求項１２に記載の発明において、逆スタガ型でチャネル保護膜型あるいはチャネルエッチ型の薄膜トランジスタを製造するとき、前記窒化シリコン膜からなるゲート絶縁膜上に、前記ｎ型アモルファスシリコン膜および前記真正アモルファスシリコン膜を連続してドライエッチングして、半導体薄膜およびその上面両側にオーミックコンタクト層を形成することを特徴とするシリコン化合物膜のドライエッチング方法。
【請求項１４】
請求項１３に記載の発明において、前記エッチングガスはＣＯＦ２ガスおよび塩素ガスを含む混合ガスであることを特徴とするシリコン化合物膜のドライエッチング方法。
【請求項１５】
請求項１４に記載の発明において、塩素ガスに対するＣＯＦ２ガスの流量比は０．１〜１であることを特徴とするシリコン化合物膜のドライエッチング方法。
【請求項１６】
請求項１４に記載の発明において、塩素ガスに対するＣＯＦ２ガスの流量比は０．２５〜０．５であることを特徴とするシリコン化合物膜のドライエッチング方法。
【請求項１７】
請求項１４に記載の発明において、前記ドライエッチングはカソードカップリングによるドライエッチングであることを特徴とするシリコン化合物膜のドライエッチング方法。
【請求項１８】
請求項１４に記載の発明において、前記ドライエッチングはアノードカップリングによるドライエッチングであることを特徴とするシリコン化合物膜のドライエッチング方法。
【請求項１９】
請求項１４に記載の発明において、前記エッチングガスはさらに不活性ガスを含むことを特徴とするシリコン化合物膜のドライエッチング方法。
【請求項２０】
請求項１４または１９に記載の発明において、前記ドライエッチングは１〜１００Ｐａの真空雰囲気下で行うことを特徴とするシリコン化合物膜のドライエッチング方法。
【請求項２１】
請求項１２に記載の発明において、逆スタガ型でチャネルエッチ型の薄膜トランジスタを製造するとき、前記窒化シリコン膜からなるゲート絶縁膜上に、前記ｎ型アモルファスシリコン膜および前記真正アモルファスシリコン膜を連続してドライエッチングして、半導体薄膜およびその上面両側にオーミックコンタクト層を形成することを特徴とするシリコン化合物膜のドライエッチング方法。
【請求項２２】
請求項２１に記載の発明において、前記エッチングガスはＣＯＦ２ガス単体であることを特徴とするシリコン化合物膜のドライエッチング方法。
【請求項２３】
請求項２１に記載の発明において、前記エッチングガスはＣＯＦ２ガスおよび酸素ガスを含む混合ガスであることを特徴とするシリコン化合物膜のドライエッチング方法。
【請求項２４】
請求項２３に記載の発明において、ＣＯＦ２ガスに対する酸素ガスの流量比は２以下であることを特徴とするシリコン化合物膜のドライエッチング方法。
【請求項２５】
請求項２３に記載の発明において、ＣＯＦ２ガスに対する酸素ガスの流量比は０．２〜０．３であることを特徴とするシリコン化合物膜のドライエッチング方法。
【請求項２６】
請求項２２または２３に記載の発明において、前記エッチングガスはさらに不活性ガスを含むことを特徴とするシリコン化合物膜のドライエッチング方法。
【請求項２７】
請求項２２、２３、２６のいずれかに記載の発明において、前記ドライエッチングは１〜１００Ｐａの真空雰囲気下で行うことを特徴とするシリコン膜のドライエッチング方法。
【請求項２８】
請求項２に記載の発明において、前記窒化シリコン膜はＩＴＯ膜あるいは金属膜からなる下地上に形成されていることを特徴とするシリコン化合物膜のドライエッチング方法。
【請求項２９】
請求項２８に記載の発明において、逆スタガ型でチャネル保護膜型あるいはチャネルエッチ型の薄膜トランジスタを製造するとき、前記下地に対応する部分における前記窒化シリコン膜からなるオーバーコート膜にドライエッチングにより開口部を形成することを特徴とするシリコン化合物膜のドライエッチング方法。
【請求項３０】
請求項２９に記載の発明において、前記エッチングガスはＣＯＦ２ガス単体であることを特徴とするシリコン化合物膜のドライエッチング方法。
【請求項３１】
請求項２９に記載の発明において、前記エッチングガスはＣＯＦ２ガスおよび酸素ガスを含む混合ガスであることを特徴とするシリコン化合物膜のドライエッチング方法。
【請求項３２】
請求項３１に記載の発明において、ＣＯＦ２ガスに対する酸素ガスの流量比は２以下であることを特徴とするシリコン化合物膜のドライエッチング方法。
【請求項３３】
請求項３１に記載の発明において、ＣＯＦ２ガスに対する酸素ガスの流量比は０．２〜０．３であることを特徴とするシリコン化合物膜のドライエッチング方法。
【請求項３４】
請求項３０または３１に記載の発明において、前記エッチングガスはさらに不活性ガスを含むことを特徴とするシリコン化合物膜のドライエッチング方法。
【請求項３５】
請求項３０、３１、３４のいずれかに記載の発明において、前記ドライエッチングは１〜１００Ｐａの真空雰囲気下で行うことを特徴とするシリコン化合物膜のドライエッチング方法。
【発明の詳細な説明】
【技術分野】
【０００１】
この発明はシリコン化合物膜のドライエッチング方法に関する。
【背景技術】
【０００２】
例えば、従来の薄膜トランジスタには、逆スタガ型のものがある（例えば、特許文献１参照）。この薄膜トランジスタでは、基板の上面にゲート電極が設けられている。ゲート電極を含む基板の上面にはゲート絶縁膜が設けられている。ゲート電極上におけるゲート絶縁膜の上面には真性アモルファスシリコンからなる半導体薄膜が設けられている。半導体薄膜の上面両側にはｎ型アモルファスシリコンからなるオーミックコンタクト層が設けられている。各オーミックコンタクト層の上面にはソース電極およびドレイン電極が設けられている。
【０００３】
ところで、上記従来の薄膜トランジスタにおけるオーミックコンタクト層および半導体薄膜の形成方法では、ゲート絶縁膜の上面に成膜された真性アモルファスシリコン膜（半導体薄膜形成用膜）およびｎ型アモルファスシリコン膜（オーミックコンタクト層形成用膜）を連続してドライエッチングしている。この場合、エッチングガスとしてはＳＦ6（六フッ化イオウ）ガスを用いている（特許文献１の第１３０段落参照）。
【先行技術文献】
【特許文献】
【０００４】
【特許文献１】特開２００７−７９３４２号公報（図５）
【発明の概要】
【発明が解決しようとする課題】
【０００５】
しかしながら、上記従来のドライエッチング方法で使用するエッチングガスとしてのＳＦ6は、温暖化係数が数千から数万と非常に大きく、このため、近年、地球温暖化の一因として問題視されるようになってきている。したがって、これに替わる代替ガスの選択が重要な課題となっている。
【０００６】
そこで、この発明は、ＳＦ6等の地球温暖化の一因となるガスを用いずに、アモルファスシリコン膜および窒化シリコン膜等の薄膜トランジスタを構成する材料を良好にドライエッチングすることができるシリコン化合物膜のドライエッチング方法を提供することを目的とする。
【課題を解決するための手段】
【０００７】
請求項１に記載の発明に係るシリコン化合物膜のドライエッチング方法は、少なくともＣＯＦ２を含むエッチングガスを用いた平行平板型のドライエッチングによりシリコン化合物膜をドライエッチングすることを特徴とするものである。
請求項２に記載の発明に係るシリコン化合物膜のドライエッチング方法は、請求項１に記載の発明において、前記シリコン化合物膜は窒化シリコン膜であることを特徴とするものである。
請求項３に記載の発明に係るシリコン化合物膜のドライエッチング方法は、請求項２に記載の発明において、前記窒化シリコン膜はアモルファスシリコン膜上に形成されていることを特徴とするものである。
請求項４に記載の発明に係るシリコン化合物膜のドライエッチング方法は、請求項３に記載の発明において、逆スタガ型でチャネル保護膜型の薄膜トランジスタを製造するとき、前記アモルファスシリコン膜は真正アモルファスシリコン膜であり、該真正アモルファスシリコン膜上に、前記窒化シリコン膜をドライエッチングして、チャネル保護膜を形成することを特徴とするものである。
請求項５に記載の発明に係るシリコン化合物膜のドライエッチング方法は、請求項４に記載の発明において、前記エッチングガスはＣＯＦ２ガスおよび酸素ガスを含む混合ガスであることを特徴とするものである。
請求項６に記載の発明に係るシリコン化合物膜のドライエッチング方法は、請求項５に記載の発明において、ＣＯＦ２ガスに対する酸素ガスの流量比は０．５〜４であることを特徴とするものである。
請求項７に記載の発明に係るシリコン膜のドライエッチング方法は、請求項５に記載の発明において、ＣＯＦ２ガスに対する酸素ガスの流量比は１.５〜２であることを特徴とするものである。
請求項８に記載の発明に係るシリコン化合物膜のドライエッチング方法は、請求項５に記載の発明において、前記エッチングガスはさらに不活性ガスを含むことを特徴とするものである。
請求項９に記載の発明に係るシリコン化合物膜のドライエッチング方法は、請求項５または８に記載の発明において、前記ドライエッチングは１〜１００Ｐａの真空雰囲気下で行うことを特徴とするものである。
請求項１０に記載の発明に係るシリコン化合物膜のドライエッチング方法は、請求項１に記載の発明において、前記シリコン化合物膜はアモルファスシリコン膜であることを特徴とするものである。
請求項１１に記載の発明に係るシリコン化合物膜のドライエッチング方法は、請求項１に記載の発明において、前記シリコン化合物膜は真正アモルファスシリコン膜およびその上に形成されたｎ型アモルファスシリコン膜であることを特徴とするものである。
請求項１２に記載の発明に係るシリコン化合物膜のドライエッチング方法は、請求項１１に記載の発明において、前記真正アモルファスシリコン膜は窒化シリコン膜上に形成されていることを特徴とするものである。
請求項１３に記載の発明に係るシリコン化合物膜のドライエッチング方法は、請求項１２に記載の発明において、逆スタガ型でチャネル保護膜型あるいはチャネルエッチ型の薄膜トランジスタを製造するとき、前記窒化シリコン化合物膜からなるゲート絶縁膜上に、前記ｎ型アモルファスシリコン膜および前記真正アモルファスシリコン膜を連続してドライエッチングして、半導体薄膜およびその上面両側にオーミックコンタクト層を形成することを特徴とするものである。
請求項１４に記載の発明に係るシリコン化合物膜のドライエッチング方法は、請求項１３に記載の発明において、前記エッチングガスはＣＯＦ２ガスおよび塩素ガスを含む混合ガスであることを特徴とするものである。
請求項１５に記載の発明に係るシリコン化合物膜のドライエッチング方法は、請求項１４に記載の発明において、塩素ガスに対するＣＯＦ２ガスの流量比は０．１〜１であることを特徴とするものである。
請求項１６に記載の発明に係るシリコン化合物膜のドライエッチング方法は、請求項１４に記載の発明において、塩素ガスに対するＣＯＦ２ガスの流量比は０．２５〜０．５であることを特徴とするものである。
請求項１７に記載の発明に係るシリコン化合物膜のドライエッチング方法は、請求項１４に記載の発明において、前記ドライエッチングはカソードカップリングによるドライエッチングであることを特徴とするものである。
請求項１８に記載の発明に係るシリコン化合物膜のドライエッチング方法は、請求項１４に記載の発明において、前記ドライエッチングはアノードカップリングによるドライエッチングであることを特徴とするものである。
請求項１９に記載の発明に係るシリコン化合物膜のドライエッチング方法は、請求項１４に記載の発明において、前記エッチングガスはさらに不活性ガスを含むことを特徴とするものである。
請求項２０に記載の発明に係るシリコン化合物膜のドライエッチング方法は、請求項１４または１９に記載の発明において、前記ドライエッチングは１〜１００Ｐａの真空雰囲気下で行うことを特徴とするものである。
請求項２１に記載の発明に係るシリコン化合物膜のドライエッチング方法は、請求項１２に記載の発明において、逆スタガ型でチャネルエッチ型の薄膜トランジスタを製造するとき、前記窒化シリコン膜からなるゲート絶縁膜上に、前記ｎ型アモルファスシリコン膜および前記真正アモルファスシリコン膜を連続してドライエッチングして、半導体薄膜およびその上面両側にオーミックコンタクト層を形成することを特徴とするものである。
請求項２２に記載の発明に係るシリコン化合物膜のドライエッチング方法は、請求項２１に記載の発明において、前記エッチングガスはＣＯＦ２ガス単体であることを特徴とするものである。
請求項２３に記載の発明に係るシリコン化合物膜のドライエッチング方法は、請求項２１に記載の発明において、前記エッチングガスはＣＯＦ２ガスおよび酸素ガスを含む混合ガスであることを特徴とするものである。
請求項２４に記載の発明に係るシリコン化合物膜のドライエッチング方法は、請求項２３に記載の発明において、ＣＯＦ２ガスに対する酸素ガスの流量比は２以下であることを特徴とするものである。
請求項２５に記載の発明に係るシリコン化合物膜のドライエッチング方法は、請求項２３に記載の発明において、ＣＯＦ２ガスに対する酸素ガスの流量比は０．２〜０．３であることを特徴とするものである。
請求項２６に記載の発明に係るシリコン化合物膜のドライエッチング方法は、請求項２２または２３に記載の発明において、前記エッチングガスはさらに不活性ガスを含むことを特徴とするものである。
請求項２７に記載の発明に係るシリコン化合物膜のドライエッチング方法は、請求項２２、２３、２６のいずれかに記載の発明において、前記ドライエッチングは１〜１００Ｐａの真空雰囲気下で行うことを特徴とするものである。
請求項２８に記載の発明に係るシリコン化合物膜のドライエッチング方法は、請求項２に記載の発明において、前記窒化シリコン膜はＩＴＯ膜あるいは金属膜からなる下地上に形成されていることを特徴とするものである。
請求項２９に記載の発明に係るシリコン化合物膜のドライエッチング方法は、請求項２８に記載の発明において、逆スタガ型でチャネル保護膜型あるいはチャネルエッチ型の薄膜トランジスタを製造するとき、前記下地に対応する部分における前記窒化シリコン膜からなるオーバーコート膜にドライエッチングにより開口部を形成することを特徴とするものである。
請求項３０に記載の発明に係るシリコン化合物膜のドライエッチング方法は、請求項２９に記載の発明において、前記エッチングガスはＣＯＦ２ガス単体であることを特徴とするものである。
請求項３１に記載の発明に係るシリコン化合物膜のドライエッチング方法は、請求項２９に記載の発明において、前記エッチングガスはＣＯＦ２ガスおよび酸素ガスを含む混合ガスであることを特徴とするものである。
請求項３２に記載の発明に係るシリコン化合物膜のドライエッチング方法は、請求項３１に記載の発明において、ＣＯＦ２ガスに対する酸素ガスの流量比は２以下であることを特徴とするものである。
請求項３３に記載の発明に係るシリコン化合物膜のドライエッチング方法は、請求項３１に記載の発明において、ＣＯＦ２ガスに対する酸素ガスの流量比は０．２〜０．３であることを特徴とするものである。
請求項３４に記載の発明に係るシリコン化合物膜のドライエッチング方法は、請求項３０または３１に記載の発明において、前記エッチングガスはさらに不活性ガスを含むことを特徴とするものである。
請求項３５に記載の発明に係るシリコン化合物膜のドライエッチング方法は、請求項３０、３１、３４のいずれかに記載の発明において、前記ドライエッチングは１〜１００Ｐａの真空雰囲気下で行うことを特徴とするものである。
【発明の効果】
【０００８】
この発明によれば、少なくともＣＯＦ２を含むガスを用いた平行平板型のドライエッチングによりアモルファスシリコン膜等のシリコン化合物膜をドライエッチングすることにより、ＳＦ6等の地球温暖化の一因となるガスを用いずに、アモルファスシリコン膜等のシリコン化合物膜を良好にドライエッチングすることができる。
【図面の簡単な説明】
【０００９】
【図１】この発明のドライエッチング方法を含む製造方法により製造された薄膜トランジスタパネルの一例の断面図。
【図２】図１に示す薄膜トランジスタパネルの製造方法の一例において、当初の工程の断面図。
【図３】図２に続く工程の断面図。
【図４】図３に続く工程の断面図。
【図５】図４に続く工程の断面図。
【図６】図５に続く工程の断面図。
【図７】図６に続く工程の断面図。
【図８】図７に続く工程の断面図。
【図９】図８に続く工程の断面図。
【図１０】第１のドライエッチング装置の一例の概略構成図。
【図１１】第２のドライエッチング装置の他の例の概略構成図。
【図１２】第３のトランジスタ特性を説明するために示す図。
【図１３】第４のトランジスタ特性を説明するために示す図。
【図１４】この発明のドライエッチング方法を含む製造方法により製造された薄膜トランジスタパネルの他の例の断面図。
【図１５】図１４に示す薄膜トランジスタパネルの製造方法の一例において、当初の工程の断面図。
【図１６】図１５に続く工程の断面図。
【図１７】図１６に続く工程の断面図。
【図１８】図１７に続く工程の断面図。
【図１９】図１８に続く工程の断面図。
【図２０】図１９に続く工程の断面図。
【発明を実施するための形態】
【００１０】
図１はこの発明のドライエッチング方法を含む製造方法により製造された薄膜トランジスタパネルの一例の断面図を示す。この薄膜トランジスタパネルはガラス基板１を備えている。ガラス基板１の上面の所定の箇所にはクロム等の金属からなるゲート電極２が設けられている。ゲート電極２を含むガラス基板１の上面には窒化シリコンからなるゲート絶縁膜３が設けられている。
【００１１】
ゲート電極２上におけるゲート絶縁膜３の上面の所定の箇所には真性アモルファスシリコンからなる半導体薄膜４が設けられている。半導体薄膜４の上面の所定の箇所には窒化シリコンからなるチャネル保護膜５が設けられている。チャネル保護膜５の上面両側およびその両側における半導体薄膜４の上面にはｎ型アモルファスシリコンからなるオーミックコンタクト層６、７が設けられている。オーミックコンタクト層６、７の各上面にはクロム等の金属からなるソース電極８およびドレイン電極９が設けられている。
【００１２】
ここで、ゲート電極２、ゲート絶縁膜３、半導体薄膜４、チャネル保護膜５、オーミックコンタクト層６、７、ソース電極８およびドレイン電極９により、逆スタガ型でチャネル保護膜型の薄膜トランジスタ１０が構成されている。
【００１３】
ゲート絶縁膜３の上面の所定の箇所およびソース電極８の上面の一部にはＩＴＯからなる画素電極１１が設けられている。薄膜トランジスタ１０および画素電極１１を含むゲート絶縁膜３の上面には窒化シリコンからなるオーバーコート膜１２が設けられている。この場合、画素電極１１の周辺部以外の領域に対応する部分におけるオーバーコート膜１２には開口部１３が設けられている。
【００１４】
次に、この薄膜トランジスタパネルの製造方法の一例について説明する。まず、図２に示すように、ガラス基板１の上面の所定の箇所に、スパッタ法により成膜されたクロム等からなる金属膜をフォトリソグラフィ法によりパターニングすることにより、ゲート電極２を形成する。
【００１５】
次に、ゲート電極２を含むガラス基板１の上面に、プラズマＣＶＤ法により、窒化シリコンからなるゲート絶縁膜３、真性アモルファスシリコン膜（半導体薄膜４形成用膜）２１および窒化シリコン膜（チャネル保護膜５形成用膜）２２を連続して成膜する。次に、窒化シリコン膜２２の上面のチャネル保護膜５形成領域に、スクリーン印刷法、スピンコート法等により塗布されたレジスト膜をフォトリソグラフィ法によりパターニングすることにより、レジスト膜２３を形成する。
【００１６】
次に、レジスト膜２３をマスクとして窒化シリコン膜２２をドライエッチングすると、レジスト膜２３下以外の領域における窒化シリコン膜２２が除去され、図３に示すように、レジスト膜２３下にチャネル保護膜５が形成される。次に、レジスト膜２３を剥離する。
【００１７】
次に、図４に示すように、チャネル保護膜５を含む真性アモルファスシリコン膜２１の上面に、プラズマＣＶＤ法により、ｎ型アモルファスシリコン膜（オーミックコンタクト層６、７形成用膜）２４を成膜する。次に、ｎ型アモルファスシリコン膜２４の上面に、スパッタ法により、クロム等の金属からなるソース・ドレイン電極形成用膜２５を成膜する。
【００１８】
次に、ソース・ドレイン電極形成用膜２５の上面のソース電極８形成領域およびドレイン電極９形成領域に、スクリーン印刷法、スピンコート法等により塗布されたレジスト膜をフォトリソグラフィ法によりパターニングすることにより、レジスト膜２６、２７を形成する。
【００１９】
次に、レジスト膜２６、２７をマスクとしてソース・ドレイン電極形成用膜２５をウェットエッチングすると、レジスト膜２６、２７下以外の領域におけるソース・ドレイン電極形成用膜２５が除去され、図５に示すように、レジスト膜２６、２７下にソース電極８およびドレイン電極９が形成される。
【００２０】
次に、レジスト膜２６、２７およびチャネル保護膜５をマスクとしてｎ型アモルファスシリコン膜２４および真性アモルファスシリコン膜２１を連続してドライエッチングすると、レジスト膜２６、２７下以外の領域におけるｎ型アモルファスシリコン膜２４が除去され、且つ、レジスト膜２６、２７およびチャネル保護膜５下以外の領域における真性アモルファスシリコン膜２１が除去され、図６に示すように、ソース電極８およびドレイン電極９下にオーミックコンタクト層６、７が形成され、且つ、オーミックコンタクト層６、７およびチャネル保護膜５下に半導体薄膜４が形成される。
【００２１】
この状態では、ゲート電極２、ゲート絶縁膜３、半導体薄膜４、チャネル保護膜５、オーミックコンタクト層６、７、ソース電極８およびドレイン電極９により、逆スタガ型でチャネル保護膜型の薄膜トランジスタ１０が形成されている。次に、レジスト膜２６、２７を剥離する。
【００２２】
次に、図７に示すように、ゲート絶縁膜３の上面の所定の箇所およびソース電極８の上面の一部に、スパッタ法により成膜されたＩＴＯ膜をフォトリソグラフィ法によりパターニングすることにより、画素電極１１を形成する。
【００２３】
次に、図８に示すように、薄膜トランジスタ１０および画素電極１１を含むゲート絶縁膜３の上面に、プラズマＣＶＤ法により、窒化シリコンからなるオーバーコート膜１２を成膜する。次に、オーバーコート膜１２の上面に、スクリーン印刷法、スピンコート法等により塗布されたレジスト膜をフォトリソグラフィ法によりパターニングすることにより、レジスト膜２８を形成する。この場合、画素電極１１の周辺部以外の領域に対応する部分におけるレジスト膜２８には開口部２９が形成されている。
【００２４】
次に、レジスト膜２８をマスクとしてオーバーコート膜１２をドライエッチングすると、図９に示すように、レジスト膜２８の開口部２９つまり画素電極１１の周辺部以外の領域に対応する部分におけるオーバーコート膜１２に開口部１３が形成される。次に、レジスト膜２８を剥離する。かくして、図１に示す薄膜トランジスタパネルが得られる。
【００２５】
（第１のドライエッチング装置）
次に、図２および図３に示す場合において、窒化シリコン膜（チャネル保護膜５形成用膜）２２をドライエッチングしてチャネル保護膜５を形成するための第１のドライエッチング装置の一例について、図１０に示す概略構成図を参照して説明する。このドライエッチング装置は、平行平板型であり、反応容器３１を備えている。
【００２６】
反応容器３１内の下部には下部電極３２が設けられ、上部には上部電極３３が設けられている。この場合、下部電極３２は高周波電源３４に接続され、上部電極３３は接地されている。下部電極３２の上面には被加工物３５が載置されるようになっている。反応容器３１の下部の所定の箇所は配管３６を介して真空ポンプ３７に接続されている。
【００２７】
反応容器３１の上部中央部にはガス導入管３８が上部電極３３の中央部を貫通して設けられている。ガス導入管３８は共通配管３９に接続されている。共通配管３９には第１、第２の配管４０、４１が接続されている。第１、第２の配管４０、４１には第１、第２の電磁弁４２、４３および第１、第２のマスフローコントローラ４４、４５が介在されている。第１、第２の配管４０、４１の各先端部にはボンベ等からなるＣＯＦ２（フッ化カルボニル）ガス供給源４６および酸素ガス供給源４７が接続されている。
【００２８】
次に、この第１のドライエッチング装置を用いて、下部電極３２の上面に載置された被加工物３５が図２に示す状態にあり、真性アモルファスシリコン膜（半導体薄膜４形成用膜）２１上の窒化シリコン膜（チャネル保護膜５形成用膜）２２をドライエッチングする場合について説明する。まず、真空ポンプ３７の駆動により、反応容器３１内のガスを排出し、反応容器３１内を圧力１〜１００Ｐａの真空雰囲気とした。
【００２９】
次に、第１、第２の電磁弁４２、４３を開弁し、ＣＯＦ２ガス供給源４６および酸素ガス供給源４７から供給されるＣＯＦ２ガスおよび酸素ガスの混合ガスをガス導入管３８から反応容器３１内に導入する。この場合、第１、第２のマスフローコントローラ４４、４５によりＣＯＦ２ガスおよび酸素ガスの各流量を調整し、ＣＯＦ２ガスの流量を１００ｓｃｃｍとし、酸素ガスの流量を１００〜４００ｓｃｃｍとした。また、高周波電源３４から１３．５６ＭＨｚの高周波電力７００Ｗを印加した。
【００３０】
すると、レジスト膜２３下以外の領域における窒化シリコン２２がドライエッチングされて除去され、そのエッチングレートは約１５００Å／ｍｉｎであった。この場合、レジスト膜２３下以外の領域における窒化シリコン膜２２が完全に除去されると、図３に示すように、下地の真性アモルファスシリコン膜２１が露出され、この露出された真性アモルファスシリコン膜２１がある程度ドライエッチングされて除去されるが、そのエッチングレートは約２１０Å／ｍｉｎであった。したがって、この場合の選択比は約７倍であり、実用可能である。しかも、ＣＯＦ２ガスの温暖化係数は１であり、温暖化ガスの排出量の抑制に大きく寄与することができる。
【００３１】
ところで、逆スタガ型でチャネル保護膜型の薄膜トランジスタ１０を製造する場合、一例として、窒化シリコン膜２２の膜厚は１２００Å程度であり、真正アモルファスシリコン膜２１の膜厚は２５０Å程度である。一方、ＣＯＦ２ガス単体では、窒化シリコン膜２２のエッチングレートは約４０００Å／ｍｉｎと比較的大きい。
【００３２】
したがって、ＣＯＦ２ガス単体でのドライエッチングでは、真正アモルファスシリコン膜２１の大部分をエッチングして除去してしまうおそれがある。これに対し、上記ドライエッチング方法では、ＣＯＦ２ガスと酸素ガスとの混合ガスからなるエッチングガスを用いているので、窒化シリコン膜２２のエッチングレートが約１５００Å／ｍｉｎと比較的小さくなり、真正アモルファスシリコン膜２１に対しても約２１０Å／ｍｉｎと実用可能なエッチングレートとすることができる。
【００３３】
すなわち、ＣＯＦ２ガスに対する酸素ガスの流量比が大きくなると、選択比は上がるが、エッチングレートは低下する。酸素ガス流量比の大きい側では、スループットの低下が許容されるのであれば、ＣＯＦ２ガスに対する酸素ガスの流量比は４程度まで増やしても加工可能である。一方、酸素ガス流量比の小さい側では、下地の真正アモルファスシリコン膜２１のエッチングレートが大きくなるので、ＣＯＦ２ガスに対する酸素ガスの流量比は０．５程度が限界である。そこで、上記ドライエッチング方法では、ＣＯＦ２ガスに対する酸素ガスの流量比は０．５〜４としている。
【００３４】
ところで、逆スタガ型でチャネル保護膜型の薄膜トランジスタ１０を製造する場合、上述のごとく、窒化シリコン膜２２の膜厚が１２００Å程度であるのに対し、真正アモルファスシリコン膜２１の膜厚が２５０Å程度しかないので、高い選択比が求められる。このため、ＣＯＦ２ガスに対する酸素ガスの流量比を１.５〜２とすると、窒化シリコン膜２２のエッチングレートが約１２００Å／ｍｉｎと上記の場合（約１５００Å／ｍｉｎ）よりもやや小さくなるが、選択比をより一層高くすることができる。したがって、ＣＯＦ２ガスに対する酸素ガスの流量比は１.５〜２とするのがより好ましい。
【００３５】
なお、ＣＯＦ２ガス供給源４６は、窒素、ヘリウム、ネオン、アルゴン等の不活性ガスのいずれか１種または複数種のガスで希釈された希釈ＣＯＦ２ガスを供給するものであってもよい。例えば、窒素ガスで２０ｖｏｌ％に希釈された希釈ＣＯＦ２ガスの流量を５００ｓｃｃｍ（ＣＯＦ２ガスのみの流量は１００ｓｃｃｍ）とし、酸素ガスの流量を１００〜４００ｓｃｃｍとしてもよい。不活性ガスを添加すると、プラズマの状態が安定し、エッチングの均一性を向上することができる。
【００３６】
なお、ＣＯＦ２ガス供給源４６とは別にボンベ等からなる不活性ガス供給源を設けるようにしてもよい。この場合、不活性ガス供給源に付随する配管、電磁弁およびマスフローコントローラを設けるのはもちろんである。また、以上のように、不活性ガスを添加する場合でも、ＣＯＦ２ガスに対する酸素ガスの流量比は０．５〜４とするのが好ましく、１.５〜２とするのがより好ましい。
【００３７】
（第２のドライエッチング装置）
次に、図５および図６に示す場合において、ｎ型アモルファスシリコン膜（オーミックコンタクト層６、７形成用膜）２４および真性アモルファスシリコン膜（半導体薄膜４形成用膜）２１を連続してドライエッチングしてオーミックコンタクト層６、７および半導体薄膜４を形成するための第２のドライエッチング装置の一例について、図１１に示す概略構成図を参照して説明する。この第２のドライエッチング装置において、図１０に示す第１のドライエッチング装置と異なる点は、酸素ガス供給源４７の代わりに、塩素ガス供給源４８を用いた点である。
【００３８】
次に、この第２のドライエッチング装置を用いて、下部電極３２の上面に載置された被加工物３５が図５に示す状態にあり、窒化シリコンからなるゲート絶縁膜３上のｎ型アモルファスシリコン膜２４および真性アモルファスシリコン膜２１を連続してドライエッチングする場合について説明する。まず、真空ポンプ３７の駆動により、反応容器３１内のガスを排出し、反応容器３１内を圧力１〜１００Ｐａの真空雰囲気とした。
【００３９】
次に、第１、第２の電磁弁４２、４３を開弁し、ＣＯＦ２ガス供給源４６および塩素ガス供給源４８から供給されるＣＯＦ２ガスおよび塩素ガスの混合ガスをガス導入管３８から反応容器３１内に導入する。この場合、第１、第２のマスフローコントローラ４４、４５によりＣＯＦ２ガスおよび塩素ガスの各流量を調整し、ＣＯＦ２ガスの流量を２０〜２００ｓｃｃｍとし、塩素ガスの流量を２００ｓｃｃｍとした。また、高周波電源３４から１３．５６ＭＨｚの高周波電力７００Ｗを印加した。
【００４０】
すると、レジスト膜２６、２７およびチャネル保護膜５下以外の領域におけるｎ型アモルファスシリコン膜２４および真性アモルファスシリコン膜２１が連続してドライエッチングされて除去され、そのエッチングレートは約１２００Å／ｍｉｎであった。この場合、レジスト膜２６、２７およびチャネル保護膜５下以外の領域におけるｎ型アモルファスシリコン膜２４および真性アモルファスシリコン膜２１が完全に除去されると、図６に示すように、下地の窒化シリコンからなるゲート絶縁膜３が露出され、この露出されたゲート絶縁膜３がある程度ドライエッチングされて除去されるが、そのエッチングレートは約４００Å／ｍｉｎであった。したがって、この場合の選択比は約３倍であり、実用可能である。しかも、ＣＯＦ２ガスの温暖化係数は１であり、温暖化ガスの排出量の抑制に大きく寄与することができる。
【００４１】
ところで、塩素ガス単体でのドライエッチングでは、アモルファスシリコン膜２１、２４のエッチングレートが１００Å／ｍｉｎ程度しか得られないが、塩素ガス（２００ｓｃｃｍ）にＣＯＦ２ガスを１０％（２０ｓｃｃｍ）加えると、実用可能な下限のエッチングレートが得られる。一方、ＣＯＦ２ガスの流量を増やしていくと、アモルファスシリコン膜２１、２４のエッチングレートは低下するが、下地の窒化シリコンからなるゲート絶縁膜３のエッチングレートが上昇するので、塩素ガスに対するＣＯＦ２ガスの流量比の上限は１程度が望ましい。したがって、上記ドライエッチング方法では、塩素ガスに対するＣＯＦ２ガスの流量比は０.１〜１としている。
【００４２】
ところで、塩素ガスの流量２００ｓｃｃｍに対してＣＯＦ２ガスの流量を７５ｓｃｃｍとすると、エッチングレートが最大となり、それより少なくても多くてもエッチングレートが次第に低下するが、塩素ガスの流量２００ｓｃｃｍに対してＣＯＦ２ガスの流量を５０〜１００ｓｃｃｍとすれば、十分なエッチングレートおよび選択比が得られる。したがって、塩素ガスに対するＣＯＦ２ガスの流量比は０．２５〜０．５とするのがより好ましい。
【００４３】
なお、ＣＯＦ２ガス供給源４６は、窒素、ヘリウム、ネオン、アルゴン等の不活性ガスのいずれか１種または複数種のガスで希釈された希釈ＣＯＦ２ガスを供給するものであってもよい。例えば、窒素ガスで２０ｖｏｌ％に希釈された希釈ＣＯＦ２ガスの流量を１００〜１０００ｓｃｃｍ（ＣＯＦ２ガスのみの流量は２０〜２００ｓｃｃｍ）とし、塩素ガスの流量を２００ｓｃｃｍとしてもよい。不活性ガスを添加すると、プラズマの状態が安定し、エッチングの均一性を向上することができる。
【００４４】
なお、ＣＯＦ２ガス供給源４６とは別にボンベ等からなる不活性ガス供給源を設けるようにしてもよい。この場合も、不活性ガス供給源に付随する配管、電磁弁およびマスフローコントローラを設けるのはもちろんである。また、以上のように、不活性ガスを添加する場合でも、塩素ガスに対するＣＯＦ２ガスの流量比は０．１〜１とするのが好ましく、０．２５〜０．５とするのがより好ましい。
【００４５】
ところで、図１１に示すドライエッチング装置では、被加工物３５が載置される下部電極３２に高周波を印加して、接地された上部電極３３側つまりカソード側の陰極降下電圧を発生しやすくし、放電によって発生したイオンを反応に利用したものであり、反応性イオンエッチング（ＲＩＥ）と呼ばれており、カソードカップリングによるドライエッチングである。
【００４６】
このカソードカップリングによるドライエッチングでは、サイドエッチングの少ない異方性エッチングが可能である。しかしながら、カソードカップリングによるドライエッチングでは、カソード側の陰極降下電圧によるイオン衝撃がトランジスタ特性にダメージを与えることがある。そこで、次に、イオンダメージを低減することができる場合について説明する。
【００４７】
（第３のドライエッチング装置）
図１２は第３のドライエッチング装置の一例の概略構成図を示す。この第３のドライエッチング装置において、図１１に示す第２のドライエッチング装置と異なる点は、下部電極３２を接地し、上部電極３３を高周波電源３４に接続した点である。したがって、このドライエッチング装置では、アノードカップリングによるドライエッチングが行なわれ、カソードカップリングによるドライエッチングの場合と比較して、イオンダメージを低減することができ、トランジスタ特性が改善される。
【００４８】
（第４のドライエッチング装置）
次に、図８および図９に示す場合において、窒化シリコンからなるオーバーコート膜１２をドライエッチングして開口部１３を形成するための第４のドライエッチング装置の一例について、図１３に示す概略構成図を参照して説明する。この第４のドライエッチング装置において、図１０に示す第１のドライエッチング装置と異なる点は、酸素ガス供給源４７およびそれに付随する配管４１、電磁弁４３およびマスフローコントローラ４５を省略した点である。
【００４９】
次に、この第４のドライエッチング装置を用いて、下部電極３２の上面に載置された被加工物３５が図８に示す状態にあり、ＩＴＯからなる画素電極１１上の窒化シリコンからなるオーバーコート膜１２をドライエッチングする場合について説明する。まず、真空ポンプ３７の駆動により、反応容器３１内のガスを排出し、反応容器３１内を圧力１〜１００Ｐａの真空雰囲気とした。
【００５０】
次に、第１の電磁弁４２を開弁し、ＣＯＦ２ガス供給源４６から供給されるＣＯＦ２ガスをガス導入管３８から反応容器３１内に導入する。この場合、第１のマスフローコントローラ４４によりＣＯＦ２ガスの流量を調整し、ＣＯＦ２ガスの流量を２００ｓｃｃｍとした。また、高周波電源３４から１３．５６ＭＨｚの高周波電力６００Ｗを印加した。
【００５１】
すると、レジスト膜２８の開口部２９に対応する部分におけるオーバーコート膜１２がドライエッチングされて除去され、そのエッチングレートは約４０００Å／ｍｉｎであった。この場合、レジスト膜２８の開口部２９に対応する部分におけるオーバーコート膜１２が完全に除去されると、図９に示すように、下地のＩＴＯからなる画素電極１１が露出されるが、この露出された画素電極１１はほとんどエッチングされず、実用可能である。しかも、ＣＯＦ２ガスの温暖化係数は１であり、温暖化ガスの排出量の抑制に大きく寄与することができる。
【００５２】
なお、ＩＴＯからなる画素電極１１上の窒化シリコンからなるオーバーコート膜１２のドライエッチングは、図１０に示す第１のドライエッチング装置を用いて行なうようにしてもよい。この場合、ＣＯＦ２ガスに対する酸素ガスの流量比は２以下であればよいが、０．２〜０．３とするのがより好ましい。
【００５３】
すなわち、窒化シリコンからなるオーバーコート膜１２の膜厚は例えば８０００Åと比較的厚く、且つ、その下地のＩＴＯからなる画素電極１１はほとんどエッチングされないので、オーバーコート膜１２のエッチングレートはより大きくした方が好ましい。そこで、ＣＯＦ２ガスに対して２０〜３０％の酸素ガスを混合すると、オーバーコート膜１２のエッチングレートが３〜４割上昇し、エッチング時間を短縮することができる。一方、酸素ガスの添加量をある程度以上増やしていくと、オーバーコート膜１２のエッチングレートが低下するので、ＣＯＦ２ガスに対する酸素ガスの流量比は２以下が好ましい。
【００５４】
なお、この場合も、ＣＯＦ２ガス供給源４６は、窒素、ヘリウム、ネオン、アルゴン等の不活性ガスのいずれか１種または複数種のガスで希釈された希釈ＣＯＦ２ガスを供給するものであってもよい。不活性ガスを添加すると、プラズマの状態が安定し、エッチングの均一性を向上することができる。
【００５５】
なお、ＣＯＦ２ガス供給源４６とは別にボンベ等からなる不活性ガス供給源を設けるようにしてもよい。この場合も、不活性ガス供給源に付随する配管、電磁弁およびマスフローコントローラを設けるのはもちろんである。また、以上のように、不活性ガスを添加する場合でも、ＣＯＦ２ガスに対する酸素ガスの流量比は２以下とするのが好ましく、０．２〜０．３とするのがより好ましい。
【００５６】
なお、上記実施形態では、逆スタガ型でチャネル保護膜型の薄膜トランジスタ１０において、窒化シリコン膜等のシリコン膜をドライエッチングする場合について説明したが、これに限定されるものではない。例えば、図１４に一例として示すように、逆スタガ型でチャネルエッチ型の薄膜トランジスタ１０において、窒化シリコン膜等のシリコン膜をドライエッチングするようにしてもよい。
【００５７】
図１４に示す薄膜トランジスタパネルにおいて、図１に示す薄膜トランジスタパネルと異なる点は、チャネル保護膜５を備えておらず、その代わりに、半導体薄膜４のチャネル領域の上面に凹部４ａが形成されている点である。この場合、半導体薄膜４のチャネル領域以外の領域の厚さは、図１に示す半導体薄膜４の厚さよりも厚くなっている。
【００５８】
次に、この薄膜トランジスタパネルの製造方法の一例について説明する。まず、図１５に示すように、ガラス基板１の上面の所定の箇所に、スパッタ法により成膜されたクロム等からなる金属膜をフォトリソグラフィ法によりパターニングすることにより、ゲート電極２を形成する。
【００５９】
次に、ゲート電極２を含むガラス基板１の上面に、プラズマＣＶＤ法により、窒化シリコンからなるゲート絶縁膜３、真性アモルファスシリコン膜（半導体薄膜４形成用膜）２１およびｎ型アモルファスシリコン膜（オーミックコンタクト層６、７形成用膜）２４を成膜する。この場合、真正アモルファスシリコン膜２１の厚さは、図２に示す真正アモルファスシリコン膜２１の厚さよりも厚くなっている。
【００６０】
次に、ｎ型アモルファスシリコン膜２４の上面に、スパッタ法により、クロム等の金属からなるソース・ドレイン電極形成用膜２５を成膜する。次に、ソース・ドレイン電極形成用膜２５の上面のソース電極８形成領域およびドレイン電極９形成領域に、スクリーン印刷法、スピンコート法等により塗布されたレジスト膜をフォトリソグラフィ法によりパターニングすることにより、レジスト膜２６、２７を形成する。
【００６１】
次に、レジスト膜２６、２７をマスクとしてソース・ドレイン電極形成用膜２５をウェットエッチングすると、レジスト膜２６、２７下以外の領域におけるソース・ドレイン電極形成用膜２５が除去され、図１６に示すように、レジスト膜２６、２７下にソース電極８およびドレイン電極９が形成される。
【００６２】
次に、レジスト膜２６、２７をマスクとしてｎ型アモルファスシリコン膜２４および真性アモルファスシリコン膜２１を連続してドライエッチングする。この場合、まず、レジスト膜２６、２７下以外の領域におけるｎ型アモルファスシリコン膜２４を除去し、図１７に示すように、ソース電極８およびドレイン電極９下にオーミックコンタクト層６、７を形成する。
【００６３】
次に、レジスト膜２６、２７下以外の領域における真性アモルファスシリコン膜２１をハーフエッチングし、図１８に示すように、オーミックコンタクト層６、７下以外の領域における真性アモルファスシリコン膜２１の厚さを薄くする。この状態では、オーミックコンタクト層６、７間における真性アモルファスシリコン膜２１の上面には凹部４ａが形成されている。次に、レジスト膜２６、２７を剥離する。
【００６４】
次に、図１９に示すように、ソース電極８、ドレイン電極９およびその間の凹部４ａの部分の上面に、スクリーン印刷法、スピンコート法等により塗布されたレジスト膜をフォトリソグラフィ法によりパターニングすることにより、レジスト膜３０を形成する。次に、レジスト膜３０をマスクとして真性アモルファスシリコン膜２１をドライエッチングすると、レジスト膜３０下以外の領域における真性アモルファスシリコン膜２１が除去され、図２０に示すように、レジスト膜３０下に凹部４ａを有する半導体薄膜４が形成される。
【００６５】
この状態では、ゲート電極２、ゲート絶縁膜３、凹部４ａを有する半導体薄膜４、オーミックコンタクト層６、７、ソース電極８およびドレイン電極９により、逆スタガ型でチャネルエッチ型の薄膜トランジスタ１０が形成されている。次に、レジスト膜３０を剥離する。以下、上記の場合と同様の工程を経ると、図１４に示す薄膜トランジスタパネルが得られる。
【００６６】
ここで、この場合のｎ型アモルファスシリコン膜２４および真性アモルファスシリコン膜２１のドライエッチングは、上記逆スタガ型でチャネル保護膜型の薄膜トランジスタ１０を備えた薄膜トランジスタパネルにおいて、ｎ型アモルファスシリコン膜２４および真性アモルファスシリコン膜２１をドライエッチングする場合と同一条件であってもよい。
【００６７】
また、上記逆スタガ型でチャネル保護膜型の薄膜トランジスタ１０を備えた薄膜トランジスタパネルにおいて、オーバーコート膜１２をＣＯＦ２単体からなるエッチングガスあるいはＣＯＦ２と酸素ガスとの混合ガスからなるエッチングガスを用いてドライエッチングする場合と同一条件であってもよい。
【００６８】
ところで、逆スタガ型の薄膜トランジスタ１０を備えた薄膜トランジスタパネルでは、チャネル保護膜型およびチャネルエッチ型のいずれであっても、ガラス基板１の上面に、ゲート電極２と同一の金属からなるゲート電極用外部接続端子がゲート電極２に接続されて設けられている。また、ゲート絶縁膜３の上面に、ドレイン電極９と同一の金属からなるドレイン電極用外部接続端子がドレイン電極９に接続されて設けられている。
【００６９】
このような薄膜トランジスタパネルでは、オーバーコート膜１２に開口部１３を形成するとき、同時に、ゲート電極用外部接続端子に対応する部分におけるオーバーコート膜１２およびゲート絶縁膜３に開口部を形成し、且つ、ドレイン電極用外部接続端子に対応する部分におけるオーバーコート膜１２に開口部を形成することになる。したがって、オーバーコート膜１２の下地には、ＩＴＯからなる画素電極１１のほかに、クロム等の金属からなるゲート電極用外部接続端子およびドレイン電極用外部接続端子も含まれる。
【００７０】
なお、上記実施形態では、アモルファスシリコンを用いた薄膜トランジスタにおいて、窒化シリコン膜、真正アモルファスシリコン膜、ｎ型アモルファスシリコン膜等のシリコン化合物膜をドライエッチングする場合について説明したが、これに限定されるものではない。例えば、多結晶シリコンを用いた薄膜トランジスタにおいて、窒化シリコン膜の上面に成膜された多結晶シリコン膜をドライエッチングするようにしてもよい。また、シリコンを用いた薄膜ダイオード(ＴＦＤ：Thin Film Diode)において、窒化シリコン膜の上面に成膜されたシリコン化合物膜をドライエッチングするようにしてもよい。
【符号の説明】
【００７１】
１  ガラス基板
２  ゲート電極
３  ゲート絶縁膜
４  半導体薄膜
４ａ  凹部
５  チャネル保護膜
６、７  オーミックコンタクト層
８  ソース電極
９  ドレイン電極
１０  薄膜トランジスタ
１１  画素電極
１２  オーバーコート膜
１３  開口部
２１  真性アモルファスシリコン膜
２２  窒化シリコン膜
２３  レジスト膜
２４  ｎ型アモルファスシリコン膜
２５  ソース・ドレイン電極形成用膜
２６、２７  レジスト膜
２８  レジスト膜
３０  レジスト膜
３１  反応容器
３２  下部電極
３３  上部電極
３４  高周波電源
３５  被加工物
３７  真空ポンプ
３８  ガス導入管
４２、４３  電磁弁
４４、４５  マスフローコントローラ
４６  ＣＯＦ２ガス供給源
４７  酸素ガス供給源
４８  塩素ガス供給源
【図１】
2010287907.tif 000003
【図２】
2010287907.tif 000004
【図３】
2010287907.tif 000005
【図４】
2010287907.tif 000006
【図５】
2010287907.tif 000007
【図６】
2010287907.tif 000008
【図７】
2010287907.tif 000009
【図８】
2010287907.tif 000010
【図９】
2010287907.tif 000011
【図１０】
2010287907.tif 000012
【図１１】
2010287907.tif 000013
【図１２】
2010287907.tif 000014
【図１３】
2010287907.tif 000015
【図１４】
2010287907.tif 000016
【図１５】
2010287907.tif 000017
【図１６】
2010287907.tif 000018
【図１７】
2010287907.tif 000019
【図１８】
2010287907.tif 000020
【図１９】
2010287907.tif 000021
【図２０】
2010287907.tif 000022